FR 2551446 A1 19850308 FR 8313997 A 19830831 25.51446 L'invention concerne des compositions de résines ayant une résistance améliorée au choc, lesdites compositions renfermant un polymère thermoplastique, notamment PVC ou copolymères à teneur majoritaire en chlorure de vinyle, un additif choc du type copolymère greffé, et éventuellement d'autres additifs. Certaines résines synthétiques et notamment les résines à base de PVC ou de copolymères à teneur majoritaire en chlorure de vinyle, qui sont très largement utilisées en 10 raison de leur faible prix et de leurs bonnes propriétés physiques et chimiques, présentent de faibles résistances au choc à température ambiante, à froid, ou encore après vieillissement On a proposé de pallier ces défauts en incorporant à ces résines des produits, appelés additifs chocs, qui sont des polymères possédant un certain caractère élastomérique Parmi ces additifs figurent notamment des polyacrylates modifiés ou non ou encore des copolymères statistiques ou greffés à base de butadiène En particulier, dans le brevet américain N 3 264 373, on décrit un additif 20 choc pour résines à base de polymères renfermant au moins % en poids de chlorure de vinyle polymérisé, qui consiste en un copolymère greffé de méthacrylate de méthyle sur un tronc formé d'un copolymère constitué, en poids, de 1 à 20 % de butadiène et de 99 à 80 % d'un acrylate d'un alcoyie en C 2 à C 12, ledit copolymère greffé ayant une teneur en méthacrylate de méthyle greffé allant de 10 à 185 %, et de préférence de 20 à 50 %, en poids du copolymère tronc Incorporé à la résine de polymère de chlorure de vinyle, à raison de 0,5 à 50 parties en poids pour cent parties de résine, un 30 tel additif permet d'augmenter substantiellement la résistance au choc de la résine sans pratiquement réduire sa température de distorsion thermique. On a maintenant trouvé qu'en remplaçant, dans un tel additif, les chaînes greffées de polyméthacrylate par des 35 chaînes greffées d'un copolymère statistique d'un méthacrylate d'alcoyle et d'un acrylate d'alcoyle dans un rapport molaire spécifique, on obtenait un additif choc ayant une efficacité améliorée On a également trouvé que l'on pouvait renforcer cette efficacité améliorée en substituant au copolymère tronc un copolymère similaire réticulé par une faible quantité d'un agent réticulant polyfonctionnel. L'additif choc utilisé suivant l'invention permet 5 donc d'obtenir des compositions de résines synthétiques, qui possèdent des propriétés améliorées de résistance au choc à température ambiante, à froid, ou encore après vieillissement par rapport à celles présentées par les compositions de résines synthétiques comparables incluant l'additif choc 10 décrit dans le brevet américain précité. L'invention a donc pour objet des compositions de résines synthétiques ayant une résistance améliorée au choc, qui renferment un polymère thermoplastique, un additif choc du type copolymère greffé utilisé en quantité pondérale allant 15 de 0,5 à 50 parties pour 100 parties du polymère thermoplastique et constitué par un tronc, consistant en un copolymère statistique d'un diène conjugué choisi parmi le butadiène et l'isoprène et d'un acrylate d'un alcoyle en C 2 à C 12 à teneur en diène conjugué polymérisé allant de 0,5 à 35 % en poids, 20 sur lequel sont greffées, en quantité allant de 10 à 200 % en poids du tronc, des chaines d'un polymère renfermant un méthacrylate d'alcoyle polymérisé, et éventuellement d'autres additifs, et qui se caractérisent en ce que les chaines greffées du copolymère greffé additif choc consistent en un 25 copolymère statistique d'un méthacrylate d'un alcoyle en C 1 à C 4 et d'un acrylate d'un alcoyle en C 1 à C 8 renfermant une proportion molaire d'acrylate de l'alcoyle en C 1 à C 8 allant de 5 à 50 %. Suivant un mode de réalisation préféré de l'invention 30 le tronc du copolymère greffé additif choc consiste en un copolymère du diène conjugué, de l'acrylate de l'alcoyle en C 2 à C 12 et d'un agent réticulant polyfonctionnel possédant dans sa molécule au moins deux groupements insaturés CH 2 = C', ledit copolymère renfermant 0,5 à 35 % en poids du diène polymérisé et ayant une teneur molaire en agent réticulant polymérisé allant de 0,02 à 10 %, et de préférence de 0,05 à 7 %. Ledit agent réticulant polyfonctionnel peut être notamment choisi parmi les dérivés possédant deux ou plusieurs doubles liaisons vinyliques ou allyliques tels que divinylbenzènes, triallylcyanurate, diallylphtalate, diallylitaconate, triallylisocyanurate, triacrylate ou triméthacrylate de triméthylol propane, acrylate ou méthacrylate d'allyle, diacrylate ou diméthacrylate d'alcoylêne glycol ayant 2 à 10 atomes de carbone dans la chaîne alcoylène et notamment diacrylate ou diméthacrylate d'éthylène glycol, diacrylate ou diméthacrylate de butane diol-1,4, diacrylate ou diméthacry10 late d'hexane diol-l,6, ou encore diacrylate ou diméthacrylate de polyoxyalcoylène glycol de formule CH 2 = C COO 0-f Cn H 2 n O OC C CH 2 dans laquelle X représente un atome d'hydrogène ou le radical méthyle, n 15 est un nombre entier allant de 2 à 4 et p est un nombre entier allant de 2 à 20 et notamment diacrylate ou diméthacrylate de polyoxyéthylène glycol pour lequel le radical polyoxyéthylène a une masse moléculaire d'environ 400 (formule précitée avec N = 2 et p = 9). Comme indiqué plus haut, l'acrylate d'alcoyle, qui est polymérisé avec le butadiène ou l'isoprène et éventuellement l'agent réticulant polyfonctionnel pour constituer le tronc du copolymère greffé additif choc est un acrylate d'un alcoyle en C 2 à C 12, ledit radical alcoyle étant de préférence 25 exempt de ramification sur le carbone lié au groupe acryloxy. Des exemples d'acrylates appropriés pour la formation du copolymère tronc sont tels qu'acrylate d'éthyle, acrylate de n-propyle, acrylate de nbutyle, acrylate d'amyle, acrylate de méthyl-2 butyle, acrylate de méthyl3 butyle, acrylate de n-hexyle, acrylate de n-octyle, acrylate de ndécyle, acrylate d'éthyle-2 hexyle. La teneur préférée en butadiène ou isoprène polymérisé dans le copolymère réticulé ou non formant le tronc du copolymère greffé additif choc représente 1 à 25 % en poids 35 du copolymère tronc. Dans l'additif choc suivant l'invention, les chaines greffées sur le tronc consistent en un copolymère statistique d'un méthacrylate d'un alcoyle en C 1 à C 4 et d'un acrylate d'un alcoyle en C 1 à C 8 Comme méthacrylate on peut utiliser notamment le méthacrylate d'éthyle, le méthacrylate de n-propyle, le méthacrylate d'isopropyle, le méthacrylate de n-butyle, le méthacrylate d'isobutyle, et tout particulièrement le méthacrylate de méthyle A titre d'acrylate d'un 5 alcoyle en C 1 à C 8 conviennent par exemple l'acrylate de méthyle,l'acrylate d'éthyle, l'acrylate de n-propyle, l'acrylate de n-butyle, l'acrylate de n-hexyle, l'acrylate de méthyl-2 butyle, l'acrylate de méthyl-3 butyle, l'acrylate de n-octyle, l'acrylate d'éthyl-2 hexyle, la préférence étant toutefois donnée à ceux desdits acrylates pour lequel le reste alcoyle est en C 1 à C 4. Dans le copolymère statistique de méthacrylate d'un alcoyle en C 1 à C 4 et d'acrylate d'un alcoyle en C 1 à C 8, constituant les chaînes greffées du copolymère greffé 15 additif choc, la proportion molaire dudit acrylate d'un alcoyle en C 1 à C 8 représente de préférence de 10 à 30 %. Avantageusement la proportion des chaînes greffées dans le copolymère greffé constituant l'additif choc prend des valeurs allant de 10 à 60 % du poids du tronc dudit 20 copolymère greffé. Pour rendre compte de la masse moléculaire de l'additif choc, on peut définir une viscosité à l'état fondu qui varie dans le même sens Ladite viscosité à l'état fondu peut se situer dans une gamme assez large sous réserve d'avoir 25 une valeur suffisante pour éviter une migration de l'additif choc au cours des opérations de mise en oeuvre de la composition de résine incluant ledit additif Comme grandeur représentative de cette viscosité à l'état fondu, on convient de prendre la valeur du couple résistant d'un rhéomètre 30 Brabender renfermant 50 g d'additif choc et opérant à la température de 200 C avec une vitesse de rotation de ses rotors égale à 40 r p m, la détermination du couple étant effectuée après 20 minutes de maintien à 200 C Des valeurs appropriées de viscosité à l'état fondu pour l'additif choc correspondent à des valeurs du couple précité comprises entre 6 et 40 N m Dans le cas de compositions de résines pour lesquelles le polymère thermoplastique est un polymère renfermant au moins 80 % en poids de chlorure de vinyle polymérisé, des valeurs préférées de viscosité à l'état fondu pour l'additif choc correspondent à des valeurs dudit couple allant de 8 à 30 N m et tout particulièrement de 10 à 25 N m. L'additif choc peut être préparé par toute méthode permettant de produire un copolymère greffé ayant un tronc et des chaînes greffées telles que définies précédemment Il est toutefois préférable de préparer le tronc du copolymère greffé et également de réaliser l'opération de greffage en faisant appel à des techniques de polymérisation en émulsion. 10 Dans ce cas on peut utiliser le mode opératoire suivant Dans une première étape, on forme une émulsion renfermant, par partie en poids de monomère à polymériser, 1 à 10 parties d'eau, 0,001 à 0,03 partie d'un agent émulsifiant, et les monomères à polymériser pour constituer le 15 tronc du copolymère greffé additif choc, à savoir butadiène ou isoprène, acrylate d'un alcoyle en C 2 à C 12 et le cas échéant agent réticulant polyfonctionnel, en proportions correspondant à celles que l'on désire obtenir dans le copolymère tronc, puis on ajoute 0,001 à 0,05 partie d'un cata20 lyseur générateur de radicaux libres, et maintient le milieu réactionnel ainsi formé à une température comprise par exemple entre la température ambiante et 90 C, et sous agitation, pendant une durée suffisante pour obtenir une conversion pratiquement complète des monomères Dans une deuxième 25 étape, on procède au greffage d'un mélange d'un méthacrylate d'un alcoyle en C 1 à C 4 et d'un acrylate d'un alcoyle en C 1 à C 8 sur le copolymère tronc obtenu au cours de la première étape Pour ce faire on ajoute une quantité appropriée dudit mélange de méthacrylate et d'acrylate au milieu réactionnel 30 issu de la première étape, pour obtenir un copolymère greffé renfermant la teneur désirée en chaînes greffées et la quantité molaire voulue d'acrylate dans lesdites chaînes, ainsi que, le cas échéant, des quantités additionnelles d'agent émulsifiant et d'un catalyseur radicalaire comprises également dans les 35 intervalles définis plus haut, et l'on maintient le milieu ainsi formé à une température comprise dans la gamme précitée, et sous agitation, jusqu'à obtenir une conversion pratiquement complète des monomères de greffage. A titre d'agent émulsifiant on peut utiliser l'un quelconque des agents tensio-actifs connus qu'ils soient anioniques, non ioniques ou même cationiques En particulier on peut choisir l'agent émulsifiant parmi les tensio-actifs 5 anioniques tels que sels de sodium ou de potassium d'acides gras, notamment laurate de sodium, stéarate de sodium, palmitate de sodium, oléate de sodium, sulfates mixtes de sodium ou de potassium et d'alcools gras notamment laurylsulfate de sodium, sels de sodium ou de potassium d'esters sulfosucci10 niques,sels de sodium ou de potassium des acides alkylarylsulfoniques, notamment dodécylbenzène sulfonate de sodium, didodécylnaphtalène sulfonate de sodium, et sels de sodium ou de potassium de monosulfonate de monoglycérides gras, ou encore parmi les tensio-actifs non ioniques tels que produits 15 de réaction de l'oxyde d'éthylène et d'alcoylphénol ou d'alcools aliphatiques, alcoyl phénols, alcools aliphatiques. On peut encore utiliser des mélanges de tels agents tensioactifs si besoin est. Les catalyseurs susceptibles d'être employés tant 20 dans la première que dans la seconde étape précitées de polymérisation en émulsion sont des composés donnant naissance à des radicaux libres dans les conditions de température choisies pour la polymérisation Ces composés peuvent être notamment des composés péroxydés comme l'eau oxygénée, les 25 persulfates des métaux alcalins et notamment le persulfate de sodium ou de potassium, le persulfate d'ammonium, les percarbonates, les peracétates, les perborates, les peroxydes tels que peroxyde de benzoyle, peroxyde de lauroyle, les hydroperoxydes tel que l'hydroperoxyde de cumène, l'hydro30 peroxyde de paramenthane, 1 'hydroperoxyde de tertiobutyle. On utilise toutefois de préférence des système catalytiques de type Redox formés par l'association d'un composé peroxydé, par exemple tel que précité, avec un agent réducteur, notamment sulfite de métal alcalin, bisulfite de métal alcalin, 35 sulfoxylate de métal alcalin, acide ascorbique, glucose, et en particulier ceux desdits systèmes catalytiques qui sont hydrosolubles, par exemple persulfate de potassium/métabisulfite de sodium ou encore hydroperoxyde de tertio-butyle/ métabisulfite de sodium. On peut encore ajouter au milieu de polymérisation de l'une et/ou l'autre des étapes, des composés limiteurs de chaînes, et notamment des mercaptans tels que tertio-dodécyl5 mercaptan, isobutylmercaptan, ndodêcylmercaptan, dans le but de contrôler la masse moléculaire du tronc et/ou des chaînes greffées du copolymère greffé, ou encore des composés tels que des phosphates en vue de contrôler la force ionique du milieu de polymérisation. Le milieu réactionnel obtenu à l'issue de la seconde étape de polymérisation en émulsion, qui est constitué d'une émulsion aqueuse du copolymère greffé produit, est ensuite traité pour en séparer le copolymère greffé Pour ce faire, on peut par exemple soumettre l'émulsion à un traitement de 15 coagulation par mise en contact avec une solution salée acidifiée par de l'acide sulfurique concentré, puis séparer par filtration le produit solide résultant de la coagulation, ledit produit solide étant ensuite lave et séché pour donner une poudre du copolymère greffé On peut encore récupérer le 20 copolymère greffé contenu dans l'émulsion en faisant appel à une technique de séchage par pulvérisation. Le copolymère greffé résultant se présente sous la forme d'une poudre, dont la granulométrie peut aller de quelques microns, par exemple 1 à 5 microns, jusqu'à 200 à 25 300 microns, ladite granulomêtrie dépendant de la technique utilisée pour séparer le copolyrère greffé du milieu de polymérisation en émulsion. Les compositions de résines suivant l'invention peuvent être préparées par toute méthode permettant de réaliser un mélange homogène renfermant un polymère thermoplastique, l'additif choc et éventuellement d'autres additifs. On peut par exemple mélanger à sec les ingrédients constituant la composition de résine, puis extruder le mélange résultant Lorsque le polymère thermoplastique est obtenu 35 par polymérisation en émulsion, il peut être commode de mélanger l'émulsion du copolymère greffé à l'émulsion du polymère thermoplastique et de traiter l'émulsion résultante pour en séparer le produit solide qu'elle renferme comme décrit plus haut à propos de la séparation du copolymère greffé. Le polymère thermoplastique, qui forme l'un des éléments constitutifs des compositions de résines suivant l'invention peut consister en un ou plusieurs polymères du 5 type des polycondensats, notamment polyesters tel que polybutylène téréphtalate, polycarbonates, polyamides ou encore du type des polymères d'addition comme par exemple, polyméthacrylate et notamment polyméthylméthacrylate En particulier le polymère thermoplastique consiste en un ou plusieurs 10 polymères d'addition choisis dans le groupe formé par les homopolymères du chlorure de vinyle qui peuvent être éventuellement surchlorés et les copolymères qui résultent de la copolymérisation du chlorure de vinyle avec un ou plusieurs comonomères éthyléniquement insaturés et qui renferment au moins 80 % en poids de chlorure de vinyle polymérisé A titre de comonomères pour la préparation de tels copolymères conviennent notamment les halogénures de vinylidène comme le chlorure ou le fluorure de vinylidène, les carboxylates de vinyle comme l'acétate de vinyle, le propionate de vinyle, 20 le butyrate de vinyle, les acides acrylique et méthacylique ainsi que les nitriles, amides et esters d'alcoyle qui en dérivent, notamment acrylonitrile, acrylamide, méthacrylamide, méthacrylate de méthyle, acrylate de méthyle, acrylate de butyle, acrylate d'éthyle, acrylate d'éthyl-2 hexyle, les 25 dérivés vinylaromatiques tels que styrène, vinylnaphtalène, les oléfines telles que bicyclol 2 2 1 l hept-2-ène, bicyclo l 2.2 g hepta-2,5 diène, éthylène, propène, butène-1. Les additifs, autres que l'additif choc, qui peuvent être éventuellement présents dans les compositions de résines 30 suivant l'invention, sont notamment tels que pigments, colorants, plastifiants, antioxydants, stabilisants à la chaleur, additifs facilitant la mise en oeuvre, lubrifiants. La teneur préférée en additif choc des compositions de résines définies précédemment représente 1 à 30 % en poids 35 du polymère thermoplastique Des teneurs en additifs choc allant de 2 à 10 % en poids du polymère thermoplastique sont tout particulièrement appropriées, lorsque ledit polymère est choisi dans le groupe formé par les polymères du chlorure de vinyle et les copolymères du chlorure de vinyle avec un comonomère tels que définis plus haut Les compositions de résines obtenues dans ce dernier cas sont appropriées pour la fabrication des éléments de revêtement de façades du type vêtures. L'invention est illustrée par les exemples suivants donnés à titre non limitatif. EXEMPLE 1: a) Synthèse d'un copolymère greffé additif choc suivant l'invention: On opérait dans un réacteur équipé d'un dispositif 10 d'agitation et muni d'une double enveloppe parcourue par un fluide caloporteur pour le maintien du réacteur en température. 1) Préparation du copolymère tronc: Dans le réacteur maintenu à température ambiante et sous agitation, on introduisait, après qu'ils aient subi 15 un dégazage à l'azote, 1180 g d'eau déminéralisée et 3,43 g de phosphate disodique, puis on dissolvait dans ce milieu 28,7 g de laurylsulfate de sodium à titre d'agent émulsifiant. On amenait alors la température du contenu du réacteur à la valeur 57 C et, tout en maintenant cette température, on ajoutait alors simultanément audit contenu 628 g d'acrylate de butyle et 64,8 g de butadiène La température du réacteur étant toujours maintenue à 57 C, on ajoutait ensuite au milieu réactionnel 0,85 g de tertio-dodécylmercaptan dilué dans 8 ml d'eau, comme limiteur de chaînes, et 0,58 g de métabisulfite de sodium dans 19 ml d'eau et 0,91 g de persulfate de potassium dans 32 ml d'eau, à titre de système catalytique On maintenait ensuite le contenu du réacteur à 57 C pendant 3 heures, puis à 80 C pendant une heure, après quoi le réacteur était refroidi à 57 C On obtenait avec une 30 conversion de 99 % un copolymère butadiène/acrylate de butyle se présentant sous la forme d'un latex et renfermant, en poids, 9,3 % de butadiène polymérisé. 2) Greffage du mélange méthacrylate/acrylate sur le copolymère tronc Au contenu du réacteur refroidi à 57 C à l'issue de la préparation du copolymère tronc, on ajoutait, sous agitation, 233,1 g de méthacrylate de méthyle et 58,3 g d'acrylate d'éthyle puis 0,65 g de tertiododécylmercaptan. Dans le milieu réactionnel ainsi formé, on dissolvait alors 0,13 g de métabisulfite de sodium dans 13,5 ml d'eau et 0,32 g de persulfate de potassium dans 13,5 ml d'eau Le contenu du réacteur était maintenu à 57 QC pendant 1,5 heure, 5 puis sa température était amenée à 80 *C et on ajoutait audit contenu 0,52 g d'hydroperoxyde de tertio-butyle et 0,13 g de métabisulfite de sodium dans 13,5 ml d'eau Le milieu réactionnel était alors maintenu à 80 C pendant une heure. Au bout de cette durée, le contenu du réacteur était refroidi 10 à température ambiante et le latex du copolymère greffé produit, dont le diamètre moyen de particule était de 0,15 m, était coagulé dans une solution salée, acidifiée par de l'acide sulfurique concentré Le produit coagulé était alors filtré, lavé puis séché pour donner une poudre consti15 tuant le copolymère greffé additif choc. La conversion du mélange de méthacrylate de méthyle et d'acrylate d'éthyle au cours du greffage était d'environ 98,5 % Le copolymère greffé renfermait une proportion de chaines greffées de copolymère méthacrylate de méthyle/acry20 late d'éthyle représentant 42 % du poids du copolymère tronc et possédait une viscosité à l'état fondu correspondant à une valeur égale à 13,6 N m du couple du rhéomètre Brabender opérant dans les conditions définies précédemment La proportion molaire d'acrylate d'éthyle polymérisé dansles chaînes 25 greffées était égale à 20 %. b) Synthèse d'un copolymère greffé additif choc témoin: Dans des conditions similaires à celles décrites au paragraphe a) du présent exemple, on synthétisait un copo30 lymère greffé témoin formé de chaînes de polyméthylméthacrylate greffées sur un copolymère tronc butadiène/acrylate de butyle. Pour ce faire on employait seulement, dans la phase de greffage décrite plus haut, 291 g de méthacrylate de 35 méthyle au lieu du mélange de méthacrylate de méthyle et d'acrylate d'éthyle, les autres conditions opératoires restant les mêmes. On obtenait, avec une conversion du méthacrylate de méthyle égale à 99 %, un copolymère greffé renfermant une proportion de polyméthylméthaerylate greffé représentant 42 % en poids du copolymère tronc, ledit copolymère tronc renfermant 9,2 % en poids de butadiène polymérisé Ledit copolymère greffé possédait une viscosité à l'état fondu correspondant à une valeur égale à 15,6 N m du couple du rhéomètre Brabender. c) Préparation et caractéristiques des compositions de résines: On décrit ci-après la préparation d'une composition de résine à base de PVC utilisable pour produire des 10 éléments de revétement extérieurs de façade et donne les caractéristiques de résistance au choc d'éprouvettes façonnées à partir de cette composition de résine. Dans un mélangeur du type PAPENMEIR on introduisait, comptées en poids, 5 parties de l'additif choc pré15 paré comme décrit dans le paragraphe a (additif 1 a) ou dans le paragraphe b (additif témoin 1 b) du présent exemple, parties de PVC ayant un K-Wert égal à 67 0,3 partie d'un additif facilitant la transformation consistant en un polymère acrylique (PARALOID K 175 commercialisé par ROWM & HAAS), 20 2 parties de stearate de calcium, 1 partie d'une cire de polyethylène ayant un point de fusion de 740 C, 1,5 parties d'un stabilisant à base de thioglycolate d'étain, et 12 parties de Ti O 2. A partir de la composition ainsi obtenue, on réalisait des éprouvettes pour effectuer les essais suivants de détermination des caractéristiques de résistance au choc. Essai de choc-traction (norme ASTM D 1822-68): On détermine l'énergie qui est nécessaire pour la rupture d'une éprouvette normalisée sous l'action d'un choc 30 entrainant une traction de l'éprouvette. Essai IZOD de flexion par choc (norme ASTM D 256-73): On détermine l'énergie absorbée pour la rupture d'une éprouvette entaillée, encastrée à une extrémité, sous l'action d'un choc entrainant une flexion de l'éprouvette. 35 Essai de résistance au choc à basse température: Dans cet essai on fait appel à une méthode dérivée de celle définie dans la norme ASTM D 3029-72 et l'on mesure l'énergie absorbée par la rupture d'une éprouvette en forme de plaque, disposée horizontalement et maintenue à basse température, sous l'action d'un choc appliqué par une masselotte de ,1 kg se terminant par un cylindre ayant un diamètre de 12, 7 mm et présentant une extrémité arrondie, ladite masselotte tombant en chute libre d'une hauteur de 70 centimètres Pour préparer les éprouvettes pour les essais de choc-tration et de choc IZOD, la composition de résine résultant du mélange des ingrédients précités était calendrée à 165 C pendant 7 minutes sur une calendreuse du type SCHWABENTHAN, puis moulée à 190 C sur une presse DERRAGON, 10 pendant 5 minutes sous une pression de 200 bars, sous la forme de plaques, le refroidissement desdites plaques ayant lieu sous presse Les éprouvettes étaient obtenues à l'aide d'un emporte-pièce pour les essais de choc-traction et au moyen d'une scie circulaire puis d'une entailleuse 15 pour les essais de choc IZOD L'épaisseur des éprouvettes, dont la forme était celle prescrite par les normes précitées, était de 1 mm pour l'essai de choc-traction et de 3 mm pour l'essai de choc IZOD. Pour préparer les éprouvettes pour l'essai de résistance au 20 choc à basse température, la composition de résine définie plus haut était malaxée dans une extrudeuse double vis du type KRAUSS-MAFFEI KMD 25, puis moulée dans une presse opérant à 190 C et sous 200 bars sous la forme de plaques ayant une longueur et une largeur de 60 mm et une épaisseur 25 égale à 1 mm environ. Parmi les éprouvettes utilisées pour l'essai choc-traction, un lot desdites éprouvettes avait été préalablement soumis à un vieillissement de 850 heures sous l'action d'un rayonnement émis par unelampe à xénon dans un appareil de 30 vieillissement accéléré du type CLIMATRON Pour rendre compte de l'influence du vieillissement, on a défini par le terme "pourcentage de perte" une grandeur correspondant à la variation relative de l'énergie à la rupture et ayant la forme E -Ev x 100, avec E et Ev représentant respec35 E tivement les énergies à la rupture avant et après vieillissement de 850 heures au CLIMATRON. Les résultats de ces essais sont présentés dans le tableau I. TABLEAU I Choc-traction à 21 C Choc IZOD avec Choc à basse température Additif entaille à 21 C Choc E 2) Ev 2 "% de perte Energie à la rupture Température Energie à la Force à la (k J/m) (k J/m (J/cm d'entaille) d'essai rupture rupture (J/am)) (da N/ram)) 1.a 746 522 30 14,1 -10 C 14, 6 212 (Invention) -20 C 9,9 188 1.b 710 482 32 13 -10 C 10 189 (Témoin) -20 C 7 178 2,_ 2 1-' w O) k J/m 2 =)-J/mm = Y) da N/mm kilojoules par m 2 de section de l'éprouvette Joules par mm d'épaisseur de la plaque éprouvette = da N par mm d'épaisseur de la plaque éprouvette -1. r, p En coparant les résultats figurant au tableau I, il apparaît que le remplacement des chaînes greffées de polyméthylméthacrylate dans le copolymère greffé additif choc par des chaînes greffées d'un copolymère de méthacrylate de méthyle et d'acrylate d'éthyle renfermant 20 % molaire d'acrylate d'éthyle apporte, toutes conditions égales par ailleurs, une amélioration de la résistance au choc de la composition de résine incluant l'additif choc, cette amélioration étant particulièrement sensible à basse température. 10 EXEMPLE 2: a) Synthèse de copolymères greffés réticulés additifs choc suivant l'invention: En opérant dans un réacteur équipé d'un dispositifd'agitation et muni d'une double enveloppe parcourue 15 par un fluide caloporteur pour le maintien du réacteur en température, on effectuait trois essais de synthèse de copolymères greffés réticulés suivant l'invention, l'agent réticulant étant respectivement le méthacrylate d'allyle (essai A), le diméthacrylate d'éthylène glycol (essai B), et le dimétha20 crylate de polyéthylène glycol possédant une chaîne polyoxyéthylène de masse moléculaire d'environ 400 (essai C). 1) Préparation du tronc réticulé: Dans le réacteur maintenu à température ambiante et sous agitation, on introduisait, après qu'ils aient subi 25 un dégazage à l'azote, 1180 g d'eau déminéralisée et 3,43 g de phosphate disodique, puis on dissolvait dans ce milieu 28,7 g de laurylsulfate de sodium à titre d'agent émulsifiant. On amenait alors la température du contenu du réacteur à 57 C et, tout en maintenant cette température, on ajoutait alors 30 simultanément audit contenu 628 g ( 4,85 moles) d'acrylate de butyle, 64,8 g ( 1,20 moles) de butadiène et une quantité de l'agent réticulant correspondant à 0,062 mole La température du réacteur étant toujours maintenue à 57 C, on ajoutait ensuite au milieu réactionnel 0,85 g de tertiododécylmercaptan 35 dans 8 ml d'eau, comme limiteur de chaînes, et, à titre de système catalytique, 0,58 g de métabisulfite de sodium dans 19 ml d'eau et 0,91 g de persulfate de potassium dans 32 ml d'eau On maintenait ensuite le contenu du réacteur à 57 C pendant 3 heures, puis à 80 C pendant une heure, après quoi le réacteur était refrridi à 55 o C On obtenait, avec une conversion de 99 % des monomères, un copolym re butadiène/acrylate de butyle/agent réticulant se présentant sous la fonrme d'un latex et renfermant, en poids, une quantité de butadiène polymérisé égale à 9,2 % (essai A), 9,2 % (essai B) et 8,9 % (essai C) La teneur molaire desdits copolymères en agent réticulant polymérisé étaitde 1 %. 2)-Greffage du mélange méthacrylate/acrylate sur le copl:re tronc Le conditions opératoires pour la mise en oeuvre cdu greffage étaient celles décritesdans la partie ao 2 de l'excle La conversion du mélange de méthacrylate de méthyle 15 et d'acrylate d'éthyle était d'environ 9 % S ha des essais. dns chacmn des essais. Les copolymères greffes obtenus dans les trois essais renfermaient une proportion de chaînes greffées de copolymère statistique méthacrylate de méthyle/acrylate d'éthyle représentant respectivement 41,6 % (essai A) 41, 3 % (essai B) et 20 40,1 % (essai C) d 6 pids du copolymère tronc et possédaient une viscosité à l'état fondu correspondant à une valeur du couple du rhéomètre Brabender, opérant comme défini précédemment, égale respectivement à 13,2 N m (essai A), 14,6 N m (essai B) et 12,6 N m (essai C) La proportion molaire d'a25 crylate d'éthyle polymérisé dans les chaînes greffées de chacun des copolymères greffés représentait 20 %. b) Préparation et caractéristiques des compositions de résines: On préparait quatre compositions de résine à base 30 de PVC comme décrit dans le paragraphe c) de l'exemple i, en utilisant en tant qu'additif choc un copolymère greffé pris parmi les copolymères greffés synthétisés dans les essais A, B et C précités et le copolymère greffé témoin synthétisé comme décrit dans la partie b) de l'exemple 1. 35 A partir de ces compositions, on formait des eprouvettes et déterminait les caractéristiques de résistance au choc de ces dernières comme indiqué dans l'exemple 1. Les résultats obtenus sont rassemblés dans le 2 51446 tableau II Lesdits résultats font apparaître que si, en plus du remplacement des chaînes greffées de polyméthylméthacrylate dans le copolymère greffé additif choc par des chaînes greffées d'un copolymère de méthacrylate de méthyle et d'acrylate d'éthyle renfermant 20 % molaire d'acrylate d'éthyle, on utilise un copolymère réticulé de butadiène et d'acrylate de butyle pour constituer le tronc dudit copolymère greffé, on améliore non seulement la résistance au choc à basse tempé10 rature de la composition de résine mais encore sa résistance au choc après vieillissement. TABLEAU II Provenance Choc-traction à 21 C Choc IZOD avec entaille Choc a basse température à_ 21 C de E Ev % de perte Energie à la rupture Tenpérature Energie à la Force à la l'additif (k J/ri) (k J/m 2) (J/cm d'entaille) d'essai rupture rupture choc (J/nn) (da N/mm) Essai A 730 562 23 13,8 -10 C 15,9 205 -20 C 8,6 187 Essai B 735 581 21 13,9 -10 C 15,3 203 -20 C 8,3 185 Essai C 740 577 22 14,1 -100 C 16,3 204 -20 C 9,3 193 Ex. 11 b 710 482 32 13 -10 C 10 189 (Témoin)-200 C 7 178 -J r%) Ln u 1 a c EXEMPLE 3 Préparation et caractéristiques de compositions de résine renfermant l'additif choc de l'exemple 1 en concentrations variables: En opérant comme décrit dans le paragraph c) de l'exemple 1, on préparait une série de compositions de résine à base de PVC renfermant l'additif choc préparé dans ledit exemple Les quantités d'additif choc et de Ti O 2 variaient d'une composition à l'autre tandis que les quantités des autres ingrédients restaient celles définies dans l'exemple 1. A partir des compositions obtenues, on formait des éprouvettes et déterminait les caractéristiques de résistance au choc de ces dernières comme indiqué dans l'exemple i. Les résultats obtenus sont rassemblés dans le 15 tableau III. Ces résultats font encore apparaître, pour les diverses concentrations en additif choc et en Ti 02, une résistance au choc améliorée pour les compositions de PVC renfermant l'additif choc suivant l'invention (additif la) 20 par rapport aux compositions correspondantes renfermant l'additif choc témoin (additif lb). TABLE '-U TII Additif choc Quantité Choc IZOD avec Choc-traction de entaille à 21 C à 210 C Provenance Quantité J/cm d'entaille E (J/m ________ J/cud'etaille+ E (l-çI/m 2) Ex 1 a 2 2 1,3 666 Ex 1 b) 2 2 1,1 571 Ex 1 a 3 2 1,6 723 Ex 1 b 3 2 686 -j_______Ex 1 a 4 2 12,9 745 Ex 12,1 b 4707 Ex 1 a 2 13,7 771 Ex 1 b t 5 2 13,1 739 Ex 1 a 2 12 7,5 Ex 1 b 2 12 4 Ex 1 a 3 12 13,2 Ex 1 b 3 12 12,2 Ex 1 a 4 12 13,5 Ex 1 b 4 12 12,9 Ex 1 a 5 12 14,1 746 Ex 1 b 5 12 13 710 +): parties ++): additif en poids pour 100 parties en poids de PVC choc témoin EXEMPLE 4: a) Synthèse de copolymères greffés réticulés additifs choc suivant l'invention: En opérant dans un réacteur équipé d'un dispositif 5 d'agitation et muni d'une double enveloppe parcourue par un fluide caloporteur pour le maintien du réacteur en température, on préparait une série de copolymères greffés réticulés suivant l'invention par greffage d'un mélange de méthacrylate de méthyle et d'acrylate d'éthyle sur un copolymère tronc 10 consistant en un copolymère butadiène/acrylate de butyle/ agent réticulant, ledit agent réticulant étant le diméthacrylate de polyoxyéthylène glycol possédant une chaîne polyoxyéthylène de masse moléculaire d'environ 400 (formule définie précédemment avec X = CH 3, N = 2 et p = 9) ut Ilisé dans la 15 synthèse correspondant à l'essai C de l'exemple 2. La préparation du copolymère tronc et la mise en oeuvre du greffage étaient réalisées en suivant les conditions opératoires définies dans la partie a) de l'exemple 2, avec toutefois utilisation de quantités variables de l'agent réticulant au cours de la préparation du copolymère tronc et emploi de 0,325 g de tertiododécylmercaptan pour la réalisation du greffage. La conversion des monomères au cours de chacune des étapes de préparation des copolymères greffés était d'environ 25 98 %. b) Préparation et caractéristiques des compositions de résines: On préparait des compositions de résine à base de PVC comme décrit dans le paragraphe c) de l'exemple 1, en utilisant en tant qu'additif choc un copolymère pris parmi les copolymères greffés synthétisés comme décrit dans la partie a) du présent exemple et le copolymère greffé témoin synthétisé comme indiqué dans la partie b) de l'exemple 1. A partir de ces compositions on formait des éprouvettes 35 d'essai choctraction et déterminait l'énergie à la rupture E en choc-traction de ces éprouvettes comme indiqué dans l'exemple 1. Les quantités d'agent réticulant utilisées, la composition des copolymères greffés produits et les résultats de l'essai choc-traction sont consignes dans le tableau IV. Comme le mettent en évidence les résultats de l'essai choc-traction, les compositions de résines de PVC renfermant l'additif choc suivant l'invention présentent une 5 résistance au choc améliorée par rapport à une composition de résine correspondante renfermant la même teneur en additif choc témoin, cette amélioration de la résistance au choc allant croissant avec la teneur un agent réticulant poly10 mérisé dans le tronc du copolymère greffé additif choc. TABLEAU IV Quantité Copolymère greffé Choc-traction d'agent à 210 C réticulant Tronc Greffons Couple au utilisée (g) rhéomètre Butadiène Agent Rapport Teneur en Brabender polymérisé réticulant pondérai acrylate (N m)E(k J/m 2 (% poids) polymérisé greffons: d'éthyle (% molaire) tronc(%) (% molaire) 4,9 9,28 0,15 41,8 20 15,4 738 9,8 9,22 0,29 41,5 20 13,2 748 16,3 9,13 0,48 41,1 20 12,6 767 24,5 9 0,73 40,6 2 Q il 8 811 0 9,3 O 42 O 15,6 710 (Témoin) ê'J r', ut r-%n Ln o _.b: J-t 2-551446 EXEMPLE 5: a) Synthèse de copol-y res greffés réticulés additifs choc suivant l'invention En opérant dans un réacteur équipé d'un dispositif d'agitation et muni d'une double enveloppe parcourue par un fluide caloporteur pour le maintien du réacteur en température, on effectuait trois essais de synthèse de copoly-mres greffés suivant l'invention par greffage d'un mélange de iéthacrylate de méthyle et d'acrylate d'éthyle sur un copolymère tronc 10 consistant en un copolymère butadiène/acrylate de butyle/ agent réticulant, ledit agent réticulant étant choisi parmi les composés suivants: diméthacrylate de polyét-hylène glycol possédant une chaîne polyoxyéthylène de masse moléculaire d'environ 200 (formule définie précédemment avec X = CH 3, N = 2 et p = 5), ce composé étant désigné en abrégé par le sigle PEG 200 DIA; diméthacrylate de polyéthylène glycol possédant une chaine polyoxyéthylène de masse moléculaire d'environ 400 (dans la formule X = CH 3, N = 2 et p = 9), ce composé étant 20 désigné ci-après par l'abréviation PEG 400 DMA diméthacrylate de polyéthylène glycol possédant une chaîne polyoxyéthylène de masse moléculaire d'environ 600 (dans la formule X = CH 3, N = 2 et p = 14). La préparation du copolymère tronc réticulé et la mise en oeuvre du greffage étaient réalisées en suivant les conditions opératoires définies dans la partie a) del'example 2, avec toutefois utilisation de quantités d'agent réticulant propres à fournir 0,15 % molaire d'agent réticulant polymérisé dans le tronc et emploi de 0,325 g de tertiododécylrmercaptan 30 pour effectuer le greffage. La conversion des monomères au cours de chacune des étapes de préparation des copolymères greffés était voisine de 98 %. b) Préparation et caractéristiques des compositions 35 de résines: On préparait des compositions de résine à base de PVC comme décrit dans le paragraphe c) de l'exemple 1, en utilisant en tant qu'additif choc un copolymère greffé choisi parmi les copolymères greffés synthétisés comme décrit dans la partie a) du présent exemple et le copolymère greffé témoin synthétisé comme indiqué dans la partie b) de l'exemple 1. A partir de ces compositions on formait des éprou5 vettes d'essai en choctration et déterminait l'énergie à la rupture E en choc-traction de ces éprouvettes comme indiqué dans l'exemple 1. Les quantités d'agent réticulant utilisées, la composition des copolymères greffés produits et les résultats 10 de l'essai choc-traction sont rassemblés dans le tableau V. Les résultats de l'essai choc-traction font ressortir que les compositions de résine de PVC renfermant les additifs chocs suivant l'invention présentent une résistance au choc améliorée par rapport à une composition de résine correspon15 dante renfermant la même quantité d'additif choc témoin. TABLEAU V Agent réticulant Copolymère greffé Choc-traction Tronc Greffons Couple au à 21 C rhéomètre Nature Quantité Butadiène poly Agent réti Rapport Teneur en Bbd 2 mérisé culant poly pondéral acrylate raener E(k J/m (g) (% poids) merise greffons: d'éthyle (% molaire) tronc (%) (% molaire) Témoin 9,3 O 42 O 15,6 710 PEG 200 3,2 9,3 0,15 41,9 20 16 f 6 794 DMA PEG 400 4,9 9,28 0,15 41,8 20 17,4 748 DMA PEG 600 6,8 9,26 0,15 41,6 20 19,2 775 DMA n 5 (.Y il f'1 ut UA -Pl REVENDICATIONS 1 Compositions de résines synthétiques ayant une résistance améliorée au choc, qui renferment un polymère thermoplastique, un additif choc du type copolymère greffé utilisé 5 en quantité pondérale allant de 0,5 à 50 parties pour 100 parties du polymère thermoplastique et constitué par un tronc, consistant en un copolymère statistique d'un diène conjugué choisi parmi le butadiène et l'isoprène et d'un acrylate d'un alcoyle en C 2 à C 12 à teneur en diène conju10 gué allant de 0,5 à 35 % en poids, sur lequel sont greffées, en quantité allant de 10 à 200 % en poids du tronc, des chaînes d'un polymère renfermant un méthacrylate d'alcoyle polymérisé, et éventuellement d'autres additifs, et se caractérisent en ce que les chaînes greffées du copolymère 15 greffé additif choc consistent en un copolymère statistique d'un méthacrylate d'un alcoyle en Ci à C 4 et d'un acrylate d'un alcoyle en C 1 à C 8 renfermant une proportion molaire d'acrylate de l'alcoyle en C 1 à C 8 allant de 5 à 50 %. 2 Compositions de résines suivant la revendication 1, carac2 Q térisées en ce que le tronc du copolymère greffé additif choc consiste en un copolymère du diène conjugué,de l'acrylate d'un alcoyle en C 2 à C 12 et d'un agent réticulant polyfonctionnel possédant dans sa molécule au moins deux groupements insaturés CH 2 = CI, ledit copolymère 25 tronc renfermant 0,5 à 35 % en poids du diène polymérisé et ayant une teneur molaire en agent réticulant polymérisé allant de 0,02 à 10 %, et de préférence de 0,05 à 7 %. 3 Compositions de résines suivant la revendication 2, caractérisées en ce que l'agent réticulant est choisi dans le 3 G groupe formé par l'acrylate ou le méthacrylate d'allyle, le diacrylate ou le diméthacrylate d'alcoylène glycol ayant de 2 à 10 atomes de carbone dans la chaîne alcoylène, le triacrylate ou le triméthacrylate de triméthylolpropane, le triallylcyanurate, le triallylisocyanurate, les diallyl35 phtalates, le diallylitaconate et les divinylbenzènes. 4 Compositions de résines suivant la revendication 2, caractérisées en ce que l'agent réticulant est choisi parmi les diacrylates ou diméthacrylates de polyoxyalcoylène glycol 2551 446 de formule CH 2 =c-CO O {Cn H 2 n O p OC-C=CZH 2 X X dans laquelle X représente un atome d'hydrogène ou le radical méthyle, N est un nombre entier allant de 2 à 4 et p est un nombre entier allant de 2 à 20 o Compositions de résines suivant l'une des revendications 1 à 4, caractérisées en ce que la teneur en hutadiène ou isoprène polymérisé dans le copolymère formant le tronc 10 du copolymère greffé additif choc représente 1 à 25 % en poids dudit copolymère tronc. 6 Compositions de résines suivant l'une des revendications 1 à 5, caractérisées en ce que le méthacrylate d'un alcoyle en C 1 à C 4 est le méthacrylate de méthyle. 7 Compositions de résines suivant l'une des revendications 1 à 6, caractérisées en ce que l'acrylate d'alcoyle formant, avec le méthacrylate, le copolymère statistique constituant les chaînes greffées du copolymère greffé additif est un acrylate d'un alcoyle en C 1 à C 4, et notamment 20 l'acrylate d'éthyle. 8 Compositions de résines suivant l'une des revendications I à 7, caractérisées en ce que dans le copolymère de méthacrylate d'un alcoyle en C 1 à C 4 et d'acrylate d'un alcoyle en C 1 à C 8, constituant les chaînes greffées du copolymère 25 greffé additif choc, la proportion molaire dudit acrylate représente 10 à 30 %. 9 Compositions de résines suivant l'une des revendications i à 8, caractérisées en ce que la proportion des chaînes greffées, dans le copolymère greffé additif choc, prend 30 des valeurs allant de 10 à 60 % du poids du tronc dudit copolymère greffé. Compositions de résines suivant l'une des revendications 1 à 9, caractérisées en ce que le polymère thermoplastique consiste en un ou plusieurs polycondensats, notamment 35 polyesters, polycarbonates ou polyamides. 11 Compositions de résines suivant l'une des revendications 1 à 9, caractérisées en ce que le polymère thermoplastique consiste en un ou plusieurs polymères d'addition, et en particulier en un ou plusieurs polymères choisis parmi les homopolymères du chlorure de vinyle qui peuvent être éventuellement surchlorés et les copolymères qui résultent de 5 la copolymérisation du chlorure de vinyle avec un ou plusieurs comonomères éthyléniquement insaturés et qui renferment au moins 80 % en poids de chlorure de vinyle polymnérisé. 12 Compositions de résines suivant l'une des revendications 1 à 11, caractérisées en ce que la viscosité à l'état fondu du copolymère greffé additif choc correspond à des valeurs comprises entre 6 et 40 N m pour le couple d'un rhéomètre Brabender, déterminé sur 50 g de l'additif choc maintenus 15 dans ledit rhéomètre pendant 20 minutes à 200 C avec une vitesse de rotation des rotors du rhéomètre égale à 40 r p m. 13 Compositions de résines suivant les revendications 11 et 12, caractérisées en ce que, le polymère thermoplastique consistant en un ou plusieurs polymères à base de chlorure 20 de vinyle, la viscosité à l'état fondu du copolymère greffé additif choc correspond à des valeurs dudit couple allant de 8 à 30 N m et tout particulièrement de 10 à N m. 14 Compositions de résines suivant l'une des revendications 25 1 à 13, caractérisées en ce que leur teneur en copolymère greffé additif choc représente 1 à 30 % en poids du polymère thermoplastique. Compositions de résines suivant l'une des revendications 11 à 14, caractérisées en ce que, le polymère thermoplas30 tique consistant en un ou plusieurs polymères à base de chlorure de vinyle, la teneur en copolymère greffé additif choc a une valeur allant de 2 à 10 % en poids du polymère thermoplastique. 16 Copolymère greffé constitué par un tronc, consistant en un copolymêre statistique d'un diène conjugué choisi parmi le butadiène et l'isoprène et d'un acrylate d'un alcoyle en C 2 à C 12 à teneur en diène conjugué allant de 0,5 à % en poids, sur lequel sont greffées, en quantité allant de 10 à 200 % en poids du tronc, des chaînes d'un polymère renfermant un méthacrylate d'alcoyle polymérisé, caractérisé 551446 ' en ce que les chaînes greffées du copolymère greffé consistent en un copolymère statistique d'un méthacrylate d'un alcoyle en C 1 à C 4 et d'un acrylate d'un alcoyle en Ci à C 8 renfermant une proportion molaire d'acrylate de l'alcoyle en C 1 a C 8 allant de 5 à 50 %. 17 Copolymère greffé suivant la revendication 16, caractérisé en ce que le tronc du copolymère greffé consiste en un copolymère du diène conjugué, de l'acrylate d'un alcoyle en C 2 à C 12 et d'un agent réticulant polyfonctionnel 10 possédant dans sa molécule au moins deux groupements insaturés CH 2 = C, ledit copolymère tronc renfermant 0,5 à 35 % en poids du diène polymérisé et ayant une teneur molaire en agent réticulant polymérisé allant de 0,02 à 10 %, et de préférence de 0,05 à 7 %. 18 Copolymère greffé suivant la revendication 17, caractérisé en ce que l'agent réticulant est choisi dans le groupe formé par l'acrylate ou le méthacrylate d'allyle, le diacrylate ou le diméthacrylate d'alcoylène glycol ayant de 2 à 10 atomes de carbone dans la chaîne alcoy20 lène, le triacrylate ou le triméthacrylate de triméthylolpropane, le triallylcyanurate, le triallylisocyanurate, les diallylphtalates, le diallylitaconate et les divinylbenzènes. 19 Copolymère greffé suivant la revendication 17, caracté25 risé en ce que l'agent réticulant est choisi parmi les diacrylates ou diméthacrylates de polyoxyalcoylène glycol de formule CH 2 =C COO n HI 2 n Op OC C=CH 2 dans laquelle X représente un atome d'hydrogène ou le radical méthyle, N est un nombre entier allant de 2 à 4 et p est un nombre entier allant de 2 à 20. Copolymère greffé suivant l'une des revendications 16 à 19, caractérisé en ce que la teneur en butadiène ou isoprène polymérisé dans le copolymère formant le tronc du copolymère greffé représente 1 à 25 % en poids dudit copolymère tronc. 21 Copolymère greffé suivant l'une des revendications 16 à 2 G, caractérisé en ce que le méthacrylate d'un alcoyle en C 1 à C 4 est le méthacrylate de méthyle. 22 Copolymère greffé suivant l'une des revendications 16 à 21, caractérisé en ce que l'acrylate d'alcoyle formant, avec le méthacrylate, le copolymère statistique constituant les chaines greffées du copolymnère greffé est un acrylate d'un alcoyle en C 1 à C 4, et notamment l'acrylate d'éthyle. 23 Copolymère greffé suivant l'une des revendications 16 à 22, caractérisé en ce que dans le copolymère statistique de méthacrylate d'un alcoyle en C 1 à C 4 et d'acrylate d'un alcoyle en C 1 à C 8, constituant les chaînes greffées du copolymère greffé, la proportion molaire dudit acrylate représente 10 à 30 %. 24 Copolymère greffé suivant l'une des revendications 16 à 23, caractérisé en ce que la proportion des chaînes greffées, dans le copolymnère greffé, prend des valeurs allant de 10 à 60 % du poids du tronc dudit copolymère greffé. Copolymère greffé suivant l'une des revendications 16 à 24, caractérisé en ce que sa viscosité à l'état fondu 20 correspond à des valeurs comprises entre 6 et 40 N m pour le couple d'un rhéomètre Brabender, déterminé sur g du copolymère greffé maintenus dans ledit rhéomètre pendant 20 minutes à 200 C avec une vitesse de rotation des rotors du rhéomètre égale à 40 r p m. 26 Copolymère greffé suivant la revendication 25, caractérisé en ce que sa viscosité à l'état fondu correspond à des valeurs dudit couple allant de 8 à 30 N m et tout particulièrement de 10 à 25 N m.